(57)【要約】【課題】容易に製造でき美観に優れた粘土瓦を提供する。【解決手段】粘土瓦１０は、粘土素地２０と木節粘土素地３０とを備える。粘土素地２０は、瓦用の粘土から構成され、瓦形状に成形される。木節粘土素地３０は、木節粘土を９０質量％以上含み、粘土素地２０の少なくとも一部に配置される。粘土素地２０は紐部を有する紐付き丸瓦の形状を有し、木節粘土素地３０は紐部に配置されるとよい。粘土素地２０は面戸部を有する面戸瓦の形状を有し、木節粘土素地３０は面戸部に配置されるとよい。木節粘土素地３０が、木節粘土と１質量％〜１０質量％のチタン系顔料とからなるとよい。木節粘土素地３０が、木節粘土と１質量％〜１０質量％のマンガンアルミ系顔料とからなるとよい。木節粘土素地３０が、木節粘土と１質量％〜１０質量％のクロム系顔料とからなるとよい。木節粘土素地３０が、木節粘土と１質量％〜１０質量％のコバルト系顔料とからなるとよい。【選択図】図１
2018178656.tif 000002
【特許請求の範囲】
【請求項１】
瓦用の粘土から構成され、瓦形状に成形された粘土素地と、
木節粘土を９０質量％以上含み、前記粘土素地の少なくとも一部に配置された木節粘土素地と、
を備えることを特徴とする粘土瓦。
【請求項２】
前記粘土素地は、紐部を有する紐付き丸瓦の形状を有し、
前記木節粘土素地は、前記紐部に配置される、
ことを特徴とする請求項１に記載の粘土瓦。
【請求項３】
前記粘土素地は、面戸部を有する面戸瓦の形状を有し、
前記木節粘土素地は、前記面戸部に配置される、
ことを特徴とする請求項１に記載の粘土瓦。
【請求項４】
前記木節粘土素地が、木節粘土と、１質量％〜１０質量％のチタン系顔料と、からなる、
ことを特徴とする請求項１に記載の粘土瓦。
【請求項５】
前記木節粘土素地が、木節粘土と、１質量％〜１０質量％のマンガンアルミ系顔料と、からなる、
ことを特徴とする請求項１に記載の粘土瓦。
【請求項６】
前記木節粘土素地が、木節粘土と、１質量％〜１０質量％のクロム系顔料と、からなる、
ことを特徴とする請求項１に記載の粘土瓦。
【請求項７】
前記木節粘土素地が、木節粘土と、１質量％〜１０質量％のコバルト系顔料と、からなる、
ことを特徴とする請求項１に記載の粘土瓦。
【発明の詳細な説明】
【技術分野】
【０００１】
本発明は、粘土瓦に関する。
【背景技術】
【０００２】
建築物の屋根瓦として用いられる粘土瓦は、所定の形状に成形された粘土を焼成、及び／又は、燻化して作製される。粘土瓦は、建築物の屋根を風雨などから保護するためだけでなく、建築物の美観にも影響を与える。建築物が優れた美観を有するために、粘土瓦も美観に優れることが望まれている。
【０００３】
また、日本家屋、社寺、日本の城（古城）等における漆喰を利用し、白色のアクセント、漆喰保護を付与する手法も重宝されている。さらに、沖縄地方における伝統の琉球瓦が知られている。
【０００４】
特許文献１は、優れた美観を有する瓦を得るために、瓦を窯の中で焼成用バーナーによって焼成した後、オイル投射器によって、加熱されている炉床上にオイルを投射することによってオイルを燃焼させ、この炉床上で燃焼したオイルの火炎によって瓦を窯変させる瓦の製造方法を開示している。
【０００５】
また、特許文献２は、日本家屋における漆喰保護であり、棟面戸部における漆喰を如何に保護するかと、漆喰の白さを確保することであり、棟の両側に、対の落込み式の下地材を付設し、葺土の保護と、下地材に漆喰を塗布する等の構造を開示するが、手間を要することと、漆喰の耐久性の問題は、解消されていない。
【０００６】
さらに、特許文献３は、擬似琉球瓦の発明を開示するものであって、本質は、断熱向上であり、その他として目地の保護と、屋根瓦の強度性向上であると考えられる。しかし、擬似琉球瓦の感覚を確保するために、葺設後に、漆喰施工作業を必要とし、手間を要し、かつ漆喰の耐久性の問題等は、解消されていない。
【先行技術文献】
【特許文献】
【０００７】
【特許文献１】特開２００８−１２７２７２号公報
【特許文献２】特開２００１−２４８２６６号公報
【特許文献３】特開平８−６０８０２号公報
【発明の概要】
【発明が解決しようとする課題】
【０００８】
特許文献１に開示された発明では、炉床上にオイルを投射する必要があり、通常の焼成炉、及び／又は、焼成方法では、容易に対応、かつ製造することができない。
また、特許文献２に開示された発明では、面戸漆喰塗布下地材であり、漆喰の塗布と、下地材の準備を要し、手間を要することと、漆喰の耐久性の問題は、解消されていない。
さらに、特許文献３に開示された発明では、葺設後に、漆喰施工作業を必要とし、手間を要し、かつ漆喰の耐久性の問題等は、解消されていない。
【０００９】
本発明は、このような実情に鑑みてなされたものであり、容易に製造でき美観に優れた粘土瓦を提供することを目的とする。
【課題を解決するための手段】
【００１０】
上記目的を達成するため、本発明に係る粘土瓦は、
瓦用の粘土から構成され、瓦形状に成形された粘土素地と、
木節粘土を９０質量％以上含み、前記粘土素地の少なくとも一部に配置された木節粘土素地と、
を備えることを特徴とする。
【００１１】
このようにすることで、粘土瓦の所定の箇所が、木節粘土素地で覆われるため、粘土瓦を木節粘土素地が外観に表れるように建物の屋根に配置すると、建物の美観が優れたものとなる。従来の漆喰に代替できる木節粘土の色合いを形成できる。また、木節粘土素地は、酸化焼成されても還元焼成されても同様の色に発色する。このため、焼成方法に関わりなく容易に製造できる。
【００１２】
前記粘土素地は、紐部を有する紐付き丸瓦の形状を有し、
前記木節粘土素地は、前記紐部に配置されるとよい。
このようにすることで、紐部を屋根漆喰と同様の色調、テクスチャに仕上げることができ、瓦を配置した後、作業者が漆喰を塗ったのと同じ美観が得られる。
【００１３】
前記粘土素地は、面戸部を有する面戸瓦の形状を有し、
前記木節粘土素地は、前記面戸部に配置されるとよい。
このようにすることで、面戸部を屋根漆喰と同様の色調、テクスチャに仕上げることができ、瓦を配置した後、作業者が漆喰を塗ったのと同じ美観が得られる。
【００１４】
前記木節粘土素地が、木節粘土と、１質量％〜１０質量％のチタン系顔料と、からなるとよい。このようにすることで、粘土素地がたまご色に発色する。
【００１５】
前記木節粘土素地が、木節粘土と、１質量％〜１０質量％のマンガンアルミ系顔料と、からなるとよい。このようにすることで、木節粘土素地がピンク色に発色する。
【００１６】
前記木節粘土素地が、木節粘土と、１質量％〜１０質量％のクロム系顔料と、からなるとよい。このようにすることで、粘土素地が苔色に発色する。
【００１７】
前記木節粘土素地が、木節粘土と、１質量％〜１０質量％のコバルト系顔料と、からなるとよい。このようにすることで、粘土素地が水色に発色する。
【発明の効果】
【００１８】
本発明によれば、粘土瓦が木節粘土素地を備えるので、容易に製造でき美観に優れた粘土瓦を得ることができる。
【図面の簡単な説明】
【００１９】
【図１】実施の形態に係る粘土瓦を示す断面図である。
【図２】実施の形態に係る粘土瓦の製造工程を示すフローチャートである。
【図３】（Ａ）実施の形態に係る粘土瓦のサンプル片を示す図であり、（Ｂ）〜（Ｅ）は、変形例に係る粘土瓦のサンプル片を示す図である。
【図４】実施の形態に係る粘土瓦のサンプル片を示す図である。
【図５】変形例に係る粘土瓦（棟瓦）を示す図で、（イ）は要部の図、（ロ）は、葺設した縮尺図である。
【図６】変形例に係る粘土瓦（面戸瓦）を示す図で、（イ）は要部の図、（ロ）は、葺設した縮尺図である。
【図７】変形例に係る粘土瓦のサンプル片を示す図である。
【図８】変形例に係る粘土瓦のサンプル片を示す図である。
【図９】変形例に係る粘土瓦のサンプル片を示す図である。
【図１０】変形例に係る粘土瓦のサンプル片を示す図である。
【図１１】施工の変形例に係るなまこ壁を示す図で、（イ）は要部の一部欠截の図、（ロ）は、街並みの建屋を示した縮尺図である。
【発明を実施するための形態】
【００２０】
以下、本発明を実施するための形態に係る粘土瓦を、各図面を参照しながら詳細に説明する。
【００２１】
実施の形態に係る粘土瓦１０は、図１に示すように、桟瓦の形状の粘土素地２０と、粘土素地２０の表の面の全体に配置された木節粘土素地３０と、を備える。なお表の面は、屋根に配置したとき外観に表れる面である。粘土瓦１０は、木節粘土素地３０を構成する木節粘土を粘土素地２０に塗布した後、１０００℃〜１２００℃で焼成されたものである。
【００２２】
粘土素地２０は、瓦用の粘土を主原料とする原料を混練、成形および焼成したものから構成される。例えば、瓦用の粘土は、正長石（ＫＡｌＳｉ３Ｏ６）、モンモリロナイト（Ｎａ、Ｃａ）０．３３（Ａｌ、Ｍｇ）２Ｓｉ４Ｏ１０）、カオリナイト（Ａｌ２Ｓｉ２Ｏ５）、石英（ＳｉＯ２）、酸化鉄（Ｆｅ２Ｏ３）、酸化チタン（ＴｉＯ２）などを含む。これらの成分の含有割合は、例えば、正長石約１４質量％、モンモリロナイト約１３質量％、カオリナイト約２９質量％、石英約４０質量％、酸化鉄約３質量％、酸化チタン約０．５重量％である。瓦用の粘土は、酸化鉄を約３質量％含むため、酸化焼成されると、赤茶色に発色する。また還元焼成されると、黒色に発色する。
【００２３】
木節粘土素地３０は、木節粘土からなり、粘土素地２０の表の面の全体に配置される。木節粘土は、例えばマスコバイト（ＫＡｌ２（Ｓｉ３Ａｌ）Ｏ１０）、モンモリロナイト、カオリナイト、石英などを含む。木節粘土において、これらの成分の含有割合は、マスコバイト約２．５質量％、モンモリロナイト約７．６質量％、カオリナイト約８０質量％、石英約７．６質量％、酸化鉄約１質量％、酸化チタン約１重量％である。木節粘土は、酸化鉄を約１質量％含むが、ほぼ同量の酸化チタンを含むため、酸化焼成されると、クリーム色（薄黄色）に発色し、還元焼成されても同様の色に発色する。木節粘土素地３０は、粘土素地２０の色が透けて見えない程度の厚さを有することが好ましい。
【００２４】
つぎに、粘土瓦１０の製造工程を説明する。粘土瓦１０の製造工程は、図２に示すように、瓦用の粘土、及び／又は、木節粘土で、手作業、又はプレス等により、瓦形状に成形する成形工程（ステップＳ０１）と、瓦形状に成形した瓦素地（未焼成）の表面に釉薬を塗布する塗布工程（ステップＳ０２）と、木節粘土付き瓦素地、又は釉薬を塗布した粘土瓦素地（未焼成）を焼成する焼成工程（ステップＳ０３）と、を有する。
【００２５】
成形工程（ステップＳ０１）では、粘土、又は木節粘土により瓦の形状に成形し、成形した瓦素地（未焼成の粘土瓦）を得る。成型工程は特に限定されないが、瓦の形状の成形型を用いてプレス成形により成形してもよい。このようにすることで、同じ形状の瓦を製造することができる。その後、瓦素地の粘土瓦を乾燥するとよい。
【００２６】
塗布工程（ステップＳ０２）では、釉薬を、釉薬塗布の成形工程（ステップＳ０１）で瓦の形状に成形した成形瓦（瓦素地の原型）の表の面の全体に塗布する。塗布工程は、通常の工程であり、全体塗布・部分塗布では浸漬か、又は部分的塗布では、刷毛塗りによる塗布、エアガンによる吹きつけ塗布が挙げられる。
【００２７】
焼成工程（ステップＳ０３）では、塗布工程（ステップＳ０２）で得られた木節粘土付きの瓦素地、又は釉薬付き瓦素地を焼成する。焼成工程（ステップＳ０３）では、瓦素地を単窯か、トンネル炉などで１０００℃〜１２００℃で焼成する。焼成工程は、酸化焼成でもよく、還元焼成でもよい。その後、粘土瓦１０の焼成品が得られる。
【００２８】
上記構成を有する粘土瓦１０は、酸化焼成されると、図３（Ａ）および図４に示す粘土瓦１０のサンプル片のように、粘土素地２０は赤茶色に発色し、木節粘土素地３０はクリーム色に発色する。粘土瓦１０は、表の面の全体に木節粘土素地３０を有するため、粘土瓦１０を建物の屋根に配置すると、クリーム色の木節粘土素地３０が外観に表れるため、建物の屋根の美観が優れたものとなる。木節粘土素地３０は、木節粘土からなるので、酸化焼成されても還元焼成されても同様の色に発色する。粘土瓦１０が還元焼成されると粘土素地２０が黒色に発色する。粘土瓦１０は、木節粘土素地３０で覆われているので、表の面には粘土素地２０の黒色は表れない。従って、酸化焼成、還元焼成に関わりなく同様の色の粘土瓦１０を容易に製造することができる。
【００２９】
（変形例）
本発明は、上記の実施の形態に限定されるものではなく、様々な実施形態を包含する。上述の実施の形態では、木節粘土素地３０が、粘土素地２０の表の面の全体に配置される例について説明したが、木節粘土素地３０は、表の面の一部に配置されてもよく、表の面と裏の面の両面に配置されてもよい。また、木節粘土素地３０は、粘土素地２０の端面に配置されてもよい。
【００３０】
上述の実施の形態では、粘土素地２０が桟瓦の形状（瓦素地）に成形された例について説明したが、粘土素地２０は瓦の形状に成形されれば形状は限定されない。例えば、図５（イ）に示すように、紐部４０を有する紐付き丸瓦の形状を有してもよい。この場合、木節粘土素地３０は、紐部４０に配置されるとよい。このようにすることで、紐部４０を屋根漆喰と同様の色調、テクスチャに仕上げることができ、瓦を配置した後、作業者が漆喰を塗ったのと同じ美観が得られる。また、木節粘土素地３０は、漆喰より耐久性に優れるため、美観をより長く保つことができる。木節粘土素地３０を配置していない部分は、粘土素地２０が外観に表れる。そして、図５（ロ）は、漆喰感覚を備えた紐部４０を有する（擬似）琉球瓦を葺設した例であり、又は図示しないが、万十軒先とか、棟瓦等の面戸・紐部とかを、木節粘土素地３０で構成してもよい。
【００３１】
また、粘土素地２０は、図６（イ）に示すように、面戸部５０を有する面戸瓦の形状を有してもよい。この場合、木節粘土素地３０は、面戸部５０に配置されるとよい。このようにすることで、面戸部５０を屋根漆喰と同様の色調、テクスチャに仕上げることができ、瓦を配置した後、作業者が漆喰を塗ったのと同じ美観が得られる。木節粘土素地３０は、漆喰より耐久性に優れるため、美観をより長く保つことができる。木節粘土素地３０を配置していない部分は、粘土素地２０が外観に表れる。なお、面戸瓦は、棟の下部で桟瓦の位置にできる空白（面戸部）を埋めるものである。そして、図６（ロ）は、漆喰感覚を備えた面戸部５０を有する粘土瓦を葺設して、又は図示しないが、万十軒先とか、棟瓦等の面戸・紐部とかを、木節粘土素地３０で構成してもよい。
【００３２】
上記実施の形態では、木節粘土素地３０が、木節粘土からなる例について説明したが、木節粘土素地３０（代替木節粘土素地）は、９０質量％以上の木節粘土を含めばよい。例えば、木節粘土素地３０に、１質量％〜１０質量％のチタン系顔料を添加してもよい。チタン系顔料は、Ｔｉを含有し、黄色に発色する顔料であり、例えばＴｉ−Ｃｒ−Ｓｂ系顔料、Ｔｉ−Ｃｒ−Ｗ系顔料などが挙げられる。木節粘土素地３０が、チタン系顔料を１質量％〜１０質量％含むと、図３（Ｂ）および図７に示すように、たまご色に発色する。
【００３３】
また、木節粘土素地３０（代替木節粘土素地）は、木節粘土と、１質量％〜１０質量％のマンガンアルミ系顔料と、からなってもよい。マンガンアルミ系顔料は、酸化アルミニウムにマンガンが固溶したものであり、ピンク色に発色する。例えば、木節粘土素地３０が、木節粘土に加えて、マンガンアルミ系顔料を１質量％〜１０質量％含むと、図３（Ｃ）および図８に示すように、ピンク色に発色する。
【００３４】
また、木節粘土素地３０（代替木節粘土素地）は、木節粘土と、１質量％〜１０質量％のクロム系顔料と、からなってもよい。クロム系顔料は、Ｃｒを含有し、緑色に発色する顔料であり、Ａｌ２Ｏ３・Ｃｒ２Ｏ３（酸化クロムアルミニウム）系固溶体などのＡｌ−Ｃｒ系顔料などが含まれる。例えば、木節粘土素地３０が、木節粘土に加えて、クロム系顔料を１質量％〜１０質量％含むと、図３（Ｄ）および図９に示すように、苔色に発色する。
【００３５】
また、木節粘土素地３０（代替木節粘土素地）は、木節粘土と、１質量％〜１０質量％のＣｏ系顔料と、からなってもよい。コバルト系顔料は、Ｃｏを含有し、青色に発色する顔料であり、ＣｏＡｌ２Ｏ４（アルミン酸コバルト）、ＣｏＯ・Ａｌ２Ｏ３（酸化コバルトと酸化アルミニウムのスピネル）などが含まれる。例えば、木節粘土素地３０が、木節粘土に加えて、コバルト系顔料を１質量％〜１０質量％含むと、図３（Ｅ）および図１０に示すように、水色に発色する。
【００３６】
上述の実施の形態では、木節粘土素地３０が、粘土瓦１０に用いられる例を説明したが、図１１（イ）に示すように、木節粘土素地３０は、壁面に平瓦６０を並べて貼ったなまこ壁７０の目地８０に配置されてもよい。漆喰の代わりに木節粘土を水で溶いたものをなまこ壁７０の目地８０に塗り、後処理をすることで、漆喰を塗った一般の本来のなまこ壁と同じ美観が得られる。また、耐久性の向上が図れる。さらに施工が簡便である。図１１（ロ）はなまこ壁７０を備えた建屋の図である。
【００３７】
上述の実施の形態では、粘土素地２０が、正長石、モンモリロナイト、カオリナイト、石英、酸化鉄、酸化チタンなどを含む瓦用の粘土から構成される例について説明した。粘土素地２０は、瓦用の粘土から構成されれば上記組成以外の瓦用の粘土から構成されてもよい。木節粘土素地３０で粘土素地２０が覆われるので、粘土素地２０の粘土の種類によらず粘土瓦１０の発色は、木節粘土素地３０の発色により決定される。
【００３８】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。
【符号の説明】
【００３９】
１０  粘土瓦
２０  粘土素地
３０  木節粘土素地
４０  紐部
５０  面戸部
６０  平瓦
７０  なまこ壁
８０  目地
【図１】
2018178656.tif 000003
【図２】
2018178656.tif 000004
【図３】
2018178656.tif 000005
【図４】
2018178656.tif 000006
【図５】
2018178656.tif 000007
【図６】
2018178656.tif 000008
【図７】
2018178656.tif 000009
【図８】
2018178656.tif 000010
【図９】
2018178656.tif 000011
【図１０】
2018178656.tif 000012
【図１１】
2018178656.tif 000013